(57)【要約】【課題】高い排気ガス浄化性能を維持しつつ腐食による触媒性能の低下が抑えられた排気ガス浄化用装置を提供すること。【解決手段】本発明の排気ガス浄化用装置は、外筒１と、外筒１の内部に間隔を隔てた状態で固定された複数の担体２、２’と、外筒１の内周面および担体２、２’の表面とに担持された触媒層１２と、を有することを特徴とする。本発明の排気ガス浄化用装置は、高い排気ガス浄化性能を保持するとともに、腐食が抑えられることで寿命が長くなっている。【選択図】  図２
2004197666.tif 000002
【特許請求の範囲】
【請求項１】
金属製の外筒と、
該外筒の内部に間隔を隔てた状態で固定された複数の金属製の担体と、
該外筒の内周面および該担体の表面とに担持された触媒層と、
を有することを特徴とする排気ガス浄化用装置。
【請求項２】
複数の前記担体は、５ｍｍ以上の間隔で固定されている請求項記載の排気ガス浄化用装置。
【請求項３】
前記外筒の内周面および前記担体の表面は、耐酸化性を有する保護被膜が形成されている請求項１記載の排気ガス浄化用装置。
【請求項４】
複数の前記担体のうち最上流部に位置する担体は、前記外筒の開口端部から間隔を隔てた状態で配置される請求項１記載の排気ガス浄化用装置。
【請求項５】
前記担体は、ハニカム体である請求項１記載の排気ガス浄化用装置。
【発明の詳細な説明】
【０００１】
【発明の属する技術分野】
本発明は、排気ガス浄化用装置に関する。
【０００２】
【従来の技術】
自動車や、二輪車の排気ガスを浄化するために、排ガス浄化装置が用いられている。この排ガス浄化装置には、サーマルリアクタ方式、希薄燃焼方式、エンジンモディフィケーション方式および触媒方式などがあり、この中で触媒方式が広く用いられている。
【０００３】
触媒方式は、Ｐｔ、Ｒｈ、Ｐｄ等の触媒貴金属を用いて、排気ガスを浄化する方式である。この触媒方式の排ガス浄化用触媒は、触媒担体の表面に活性アルミナ（γ−アルミナ）等により担持層を形成し、この担持層に貴金属触媒を担持させたものが用いられる。
【０００４】
触媒担体の材質としては、高温の排気ガスに曝されることから、耐熱性材料が用いられ、このような材質として、たとえば、コーディエライト等のセラミックス、ステンレス等の耐熱性金属等をあげることができる。
【０００５】
セラミックス製担体は、機械的な衝撃に弱く、また排気抵抗が大きいといった課題があり、排気系の圧力損失の低減や担体の耐熱性の向上等の理由から金属担体が用いられるようになってきた。
【０００６】
金属担体を用いた排ガス浄化装置は、オーステナイト系ステンレス鋼ＳＵＳ３０４（１８Ｃｒ−８Ｎｉ）やフェライト系ステンレス鋼ＳＵＳ４３０（１６Ｃｒフェライト系ステンレス鋼）などの鋼材を箔状あるいはシート状に圧延し、この鋼板を加工して金属担体を形成し、この金属担体の表面に担持層を形成し、担持層に触媒金属を担持させて形成されている。
【０００７】
そして、排気ガス浄化用装置は、触媒担体の形状により、モノリス形状、粒状、あるいはパイプ状等に分類される。
【０００８】
ハニカム形状の触媒においては、エンジンからの失火により金属担体が溶融するという問題があった。すなわち、担体が溶融することで有効な触媒貴金属の担持量が減少したり、ハニカムのセル詰まりによる排気ガスの浄化性能が低下する。
【０００９】
また、パイプ形状の触媒においては、所望の浄化性能を得ようとすると、軸方向の長さが長くなり、搭載性等の問題が生じていた。さらに、パイプ状の触媒の軸方向の長さが長くなると、排気ガス温度の低下による触媒性能の低下が生じていた。
【００１０】
このような問題を解決する排気ガス浄化用装置が開発されている。（たとえば特許文献１〜６参照。）
特許文献１には、複数のメタルハニカムコア体が金属外筒内に離間した状態で配置されている触媒が開示されている。
【００１１】
特許文献２には、第一のハニカム体が外筒の内部に配置されかつ第一のハニカム体の両側に外筒と接合された第二のハニカム体とを有する触媒が開示されている。
【００１２】
特許文献３には、複数の金属ハニカムを間隔をもうけた状態で金属ケース内に保持した後に、金属ハニカム体のない部分で切断して触媒担体を製造する製造方法が開示されている。
【００１３】
特許文献４には、複数のハニカムコア体が離間した状態で金属ケース内に固着された触媒が開示されている。
【００１４】
特許文献５には、金属平箔と波箔とを重ねて巻回されたハニカム体が外筒の内部に間隔を隔てた状態で複数個固定された触媒であって、ハニカム体を構成する平箔と波箔との接合部とハニカム体と外筒との接合部が重複しない位置で接合された触媒が開示されている。
【００１５】
特許文献６には、１０〜３０ｍｍの長さに製造された複数のハニカム体をそれぞれ１０ｍｍ以上の間隔で外筒の内部に固定された触媒が開示されている。
【００１６】
すなわち、特許文献１〜６には、外筒の内部に複数のハニカム体が固定された触媒が開示されている。これらの触媒においては、前段部に位置するハニカム体を排気ガス流が通過したときに、ガス流の乱れが生じ、後段に位置するハニカム体の表面に排気ガスが接触しやすくなる。この結果、排気ガスの浄化性能が向上する。
【００１７】
しかしながら、特許文献１〜６に開示された触媒は、外筒のハニカム体のすき間にあたる部分に腐食が生じるという問題があった。すなわち、オートバイなどに用いられる内燃機関から排出される排気ガスは、水分が比較的多く含まれているなど酸化性を有していた。この酸化性により、外筒が腐食していた。
【００１８】
【特許文献１】
特許第３１１８５１９号公報
【特許文献２】
特開平７−３２８４５２号公報
【特許文献３】
特開２００１−３８２２３号公報
【特許文献４】
実開平２−８３３２０号公報
【特許文献５】
実用新案登録第２５７３２９１号公報
【特許文献６】
実用新案登録第２５８１１０９号公報
【００１９】
【発明が解決しようとする課題】
本発明は上記実状に鑑みてなされたものであり、高い排気ガス浄化性能を維持しつつ腐食による触媒性能の低下が抑えられた排気ガス浄化用装置を提供することを課題とする。
【００２０】
【課題を解決する手段】
上記課題を解決するために本発明者らは、複数の担体が外筒の内部に間隔を隔てた状態で固定された触媒の外筒の内部における全表面に触媒層を形成することで上記課題を解決できることを見出した。
【００２１】
すなわち、本発明の排気ガス浄化用装置は、金属製の外筒と、外筒の内部に間隔を隔てた状態で固定された複数の金属製の担体と、外筒の内周面および担体の表面とに担持された触媒層と、を有することを特徴とする。
【００２２】
本発明の排気ガス浄化用装置は、外筒の内周面に触媒層が形成されていることから、触媒層の形成された表面積が増加している。すなわち、排気ガスの浄化性能が向上している。また、外筒内周面に触媒層が形成されていることで、排気ガスが直接外筒と接触しなくなっており、排気ガスによる外筒の腐食が抑えられている。この結果、本発明の排気ガス浄化用装置は、高い排気ガス浄化性能を保持するとともに、腐食が抑えられることで寿命が長くなっている。
【００２３】
【発明の実施の形態】
本発明の排気ガス浄化用装置は、外筒と、担体と、触媒層と、を有する。
【００２４】
外筒は、内部に担体が固定されるとともに、排気ガスの浄化を行うときに少なくともその内部を排気ガスが通過する。外筒は、従来公知のパイプ触媒に用いられている耐熱性金属よりなる外筒を用いることができる。
【００２５】
担体は、外筒の内部に固定される部材である。
【００２６】
触媒層は、外筒の内周面および担体の表面に担持される。触媒層は、排気ガスと接触したときに排気ガスを浄化する触媒金属を有する。触媒層が外筒の内周面と担体の表面とに担持されることで、外筒の内部の全表面で排気ガスの浄化を行うことができる。触媒層は、従来公知の触媒層を用いることができる。
【００２７】
そして、触媒層は、複数の担体のすき間における外筒の内周面に担持されている。すなわち、複数の担体のすき間における外筒の内周面に触媒層が担持されることで、触媒層の表面積が増加している。すなわち、本発明の排気ガス浄化用装置は、高い排気ガス浄化性能を発揮できる。
【００２８】
また、外筒の内周面に触媒層が担持されることで、外筒の内周面が露出しなくなっている。このため、外筒の内周面が排気ガスにより腐食を生じることが抑えられるている。この結果、本発明の排気ガス浄化用装置の寿命が長くなるといった浄化性能が向上する。
【００２９】
なお、本発明の排気ガス浄化用装置において触媒層が担持される外筒の内周面および担体の表面とは、外筒の内部で露出した表面を示す。すなわち、担体の外周面と外筒の内周面とが密着した状態で担体が固定されている場合には、担体と外筒の当接界面には触媒層は担持されていなくてもよい。
【００３０】
複数の担体は、５ｍｍ以上の間隔で固定されていることが好ましい。複数の担体が５ｍｍ以上の間隔で外筒の内部に配置されることで、排気ガスのガス流の上流側の担体により流れが大きく乱れたガス流を下流側の担体の表面に接触するようになる。この結果、本発明の排気ガス浄化用装置の排気ガスの浄化性能が向上する。
【００３１】
複数の担体の間隔とは、外筒の内部に固定された二つの担体の互いに対向した端面間の間隔を示す。そして、この担体の端面は、外筒の軸方向の両端の端面である。
【００３２】
外筒の内周面および担体の表面は、耐酸化性を有する保護被膜が形成されていることが好ましい。外筒の内周面および担体の表面に耐酸化性を有する保護被膜が形成されることで、担体および外筒が担持層に担持された触媒金属と直接接触しなくなり、金属担体が触媒金属の作用により腐食されなくなる。また、担体の材質に安価な一般鋼材等の鋼材を用いることができる効果を有する。すなわち、触媒金属の活性作用が担体被膜により抑えられているため、金属担体に耐酸化性等の特性が特に必要とされなくなるためである。外筒および担体の表面に形成される保護被膜は、耐酸化性を付与できるものであれば限定されるものではなく、従来公知の被膜を用いることができる。耐酸化性を有する保護被膜としては、たとえば、ニッケルおよびクロムを主な成分とする被膜などの被膜をあげることができる。
【００３３】
複数の担体のうち最上流部に位置する担体は、外筒の開口端部から間隔を隔てた状態で配置されることが好ましい。複数の担体のうち最上流部に位置する担体が外筒の開口端部から間隔を隔てた状態で配置されることで、本発明の排気ガス浄化用装置を用いて排気ガスの浄化を行っているときに失火が生じても、溶損が抑えられる。外筒の開口端部と担体の端部とが間隔を有することで、外筒の開口端部から失火の炎が内部に侵入しても担体にまで到達しなくなっているためである。すなわち、本発明の排気ガス浄化用装置の排気ガス浄化性能の低下が抑えられる。
【００３４】
また、担体の形状は、特に限定されるものではなく、用途に応じて、適宜選択できる。たとえば、金属シートあるいは金属箔からなる平板と波板とを交互に積そうさせたハニカム体や、あるいは、それぞれを重ね合わせてロール状に巻回して形成されたハニカム体などを用いることができる。このとき、ハニカム体を外筒により固定されることで、機械的強度が十分に確保できる。この外筒は、ハニカム体と同じ組成をもつ金属シートで形成することができる。このハニカム体の収納保持は、公知の方法でハニカム体を外筒に一体化することができる。なお、いずれの形態においても、金属シートあるいは金属箔の厚さは、用途に応じて適宜選択することができる。広い表面積を得られることから、担体は、ハニカム体であることが好ましい。
【００３５】
また、別の担体の形状として、金属シートあるいは金属箔をパイプ状に形成したパイプ触媒としてもよい。さらに、このパイプ形状の内部の空間を区画する十字状、波板状等の担体板を付与した形状のパイプ触媒としてもよい。
【００３６】
本発明の排気ガス浄化用装置において、外筒の内部に固定される複数の担体は、それぞれの形状が異なっていてもよい。たとえば、複数の担体がいずれもハニカム体よりなるときに、異なるセル数のハニカム体を用いることができる。
【００３７】
外筒は、排気管であることが好ましい。外筒が排気管よりなることで、外筒の内部に排気ガスを通過させることで、排気ガスの浄化を行うことができる。
【００３８】
本発明の排気ガス浄化用装置において、触媒層は、従来公知の触媒層を用いることができる。触媒層は、担持層と、担持層に担持された触媒金属と、からなることが好ましい。
【００３９】
担持層は、排気ガス浄化用装置において、排ガスとの接触面積を大きくするために用いられる。通常の排気ガス浄化用装置に用いられる耐熱性無機酸化物を用いることができ、好ましい担持層としては、活性アルミナを主成分とする耐熱性無機酸化物である。また、担持層は、セリウムやジルコニウムの酸化物を含むことが好ましい。これらの酸化物を担持層に有することで、排気ガス浄化用装置の浄化特性が向上する。また、担持層の層厚は、特に限定されるものではなく、用途に応じて適宜選択することができる。
【００４０】
触媒金属は、担持層に担持されている。この触媒金属の担持は、担持層を形成した後に担持させても、担持層を形成するときに活性アルミナ等からなるスラリーに混合させて金属担体にコートすることにより付与させても、どちらでも良い。触媒金属は、排ガス浄化用触媒において、排ガスを浄化する成分である。触媒金属は、通常の排ガス浄化用触媒に用いられる触媒金属を用いることができる。すなわち、酸化触媒、還元触媒、三元触媒のいずれの触媒を用いてもよい。
【００４１】
詳しくは、触媒金属に、白金（Ｐｔ）、パラジウム（Ｐｄ）、ロジウム（Ｒｈ）の少なくとも１種を用いることで排ガス中に含まれる一酸化炭素（ＣＯ）、炭化水素（ＨＣ）、および窒素酸化物（ＮＯｘ）を効率よく除去できる。また、触媒金属の担持層への担持量も特に限定されるものではなく、用途に応じて適宜選択することができる。
【００４２】
本発明の排気ガス浄化用装置は、外筒の内周面に触媒層が形成されていることから、触媒層の形成された表面積が増加している。すなわち、排気ガスの浄化性能が向上している。また、外筒の内周面に触媒層が形成されていることで、排気ガスが直接外筒と接触しなくなっており、排気ガスによる外筒の腐食が抑えられている。この結果、本発明の排気ガス浄化用装置は、高い排気ガス浄化性能を保持するとともに、腐食による触媒性能の低下が抑えられている。
【００４３】
【実施例】
以下、実施例を用いて本発明を説明する。
【００４４】
本発明の実施例として、ハニカム触媒を製造した。
【００４５】
（実施例１）
まず、ＳＵＳ３０４よりなる板厚１．０ｍｍ、内径３３．０ｍｍ、外形３５．０ｍｍ、軸方向の長さ６０ｍｍのパイプを作成した。
【００４６】
つづいて、ＳＵＳ３０４よりなる１６セル／ｃｍ2（約１００セル／ｉｎｃｈ2）でウォールフローのガス流通セルを有する直径３３．０ｍｍ、軸方向の長さ２０ｍｍのハニカム体を二つ製造した。
【００４７】
そして、一方のハニカム体をパイプの内部に後端から挿入した。挿入されたハニカム体の後端の端面は、パイプの後端の端面と一致した状態となった。また、他方のハニカム体をパイプの内部に前端から挿入した。挿入されたハニカム体の前端の端面は、パイプの前端の端面と一致した状態となった。
【００４８】
その後、ハニカム体とパイプとを仮固定した状態で、ハニカムが挿入されたパイプの内周面およびハニカム体の表面に挿入されたハニカム体の表面にロウ材を、厚さが１０〜１００μｍの厚さとなるように塗布した。ロウ材が塗布されたパイプおよびハニカム体は、真空雰囲気で、１２００℃で１時間保持された。この加熱によりパイプの内周面およびハニカム体の表面に保護被膜が形成された。ロウ材よりなる保護被膜を形成することで、パイプとハニカム体とがロウ付け固定された。ここで、ロウ材には、Ｎｉを主体とし、Ｃｒ１８ｗｔ％、Ｓｉ１０ｗｔ％よりなるロウ材が用いられた。
【００４９】
活性アルミナ（γ−Ａｌ2Ｏ3）５７．６重量部、Ｃｅ−Ｚｒ酸化物（ＣｅＯ2換算２７．５重量部）３２．４重量部、バインダー５．８重量部、Ｐｔ５．８重量部、Ｒｈ０．７重量部、水２５０重量部を均一に混合したスラリーを調整した。
【００５０】
調製されたスラリーを、パイプの内周面およびハニカム体の表面に３６ｇ／ｍ2の塗布量で塗布した。その後、５００℃、１時間で焼成した。
【００５１】
以上の手順により実施例１のハニカム触媒が製造された。実施例１のハニカム触媒の構成を図１および２に示した。
【００５２】
実施例１のハニカム触媒は、外筒１の開口部に第一のハニカム体２が、この第一のハニカム体２の端面から２０ｍｍのすき間を隔てた位置に第二のハニカム体２’の端面が位置するように、二つのハニカム体２、２’が固定されている。そして、外筒１の内部の露出した表面の全面に形成された保護被膜１１上に触媒層１２が担持されている。
【００５３】
（実施例２）
実施例２は、ＳＵＳ３０４よりなるパイプの軸方向の長さを５０ｍｍとした以外は、実施例１と同様に製造されたハニカム触媒である。実施例２のハニカム触媒の構成を図３に示した。
【００５４】
実施例２のハニカム触媒は、外筒１の開口部に第一のハニカム体２が、この第一のハニカム体２の端面から１０ｍｍのすき間を隔てた位置に第二のハニカム体２’の端面が位置するように、二つのハニカム体２、２’が固定されている。そして、外筒の内部の露出した表面の全面に形成された保護被膜上に触媒層が担持されている。
【００５５】
（実施例３）
実施例３は、ＳＵＳ３０４よりなるパイプの軸方向の長さを１００ｍｍとした以外は、実施例１と同様に製造されたハニカム触媒である。実施例３のハニカム触媒の構成を図４に示した。
【００５６】
実施例３のハニカム触媒は、外筒の開口部に第一のハニカム体２が、この第一のハニカム体２の端面から６０ｍｍのすき間を隔てた位置に第二のハニカム体２’の端面が位置するように、二つのハニカム体２、２’が固定されている。そして、外筒の内部の露出した表面の全面に形成された保護被膜上に触媒層が担持されている。
【００５７】
（実施例４）
実施例４は、セル数が３２セル／ｃｍ2（約２００セル／ｉｎｃｈ2）のハニカム体と、セル数が１．４セル／ｃｍ2（約４０セル／ｉｎｃｈ2）のハニカム体とを用いた以外は、実施例１と同様に製造されたハニカム触媒である。なお、実施例４のハニカム触媒は、セル数が３２セル／ｃｍ2（約２００セル／ｉｎｃｈ2）のハニカム体が排ガス流の上流側に位置した状態で用いられる。実施例４のハニカム触媒の構成を図５に示した。
【００５８】
実施例４のハニカム触媒は、外筒１の開口部に３２セル／ｃｍ2の第一のハニカム体２が、この第一のハニカム体２の端面から２０ｍｍのすき間を隔てた位置に１．４セル／ｃｍ2の第二のハニカム体２’の端面が位置するように、二つのハニカム体２、２’が固定されている。そして、外筒の内部の露出した表面の全面に形成された保護被膜上に触媒層が担持されている。
【００５９】
（実施例５）
まず、ＳＵＳ３０４よりなる板厚１．０ｍｍ、内径３３．０ｍｍ、外形３５．０ｍｍ、軸方向の長さ１００ｍｍのパイプを作成した。
【００６０】
つづいて、実施例１と同様にハニカム体を二つ製造した。
【００６１】
そして、一方のハニカム体をパイプの内部に後端から挿入した。挿入されたハニカム体は、後端の端面がパイプの後端の端面から２０ｍｍの位置に保持された。つづいて、他方のハニカム体をパイプの内部に前端から挿入した。挿入されたハニカム体は、後端の端面がパイプの前端の端面から２０ｍｍの位置に保持された。
【００６２】
その後、保護被膜の形成および触媒層の担持が実施例１と同様にして行われ、実施例５のハニカム触媒が製造された。実施例５のハニカム触媒の構成を図６に示した。
【００６３】
実施例５のハニカム触媒は、外筒１の開口部から２０ｍｍの位置に第一のハニカム体２が、この第一のハニカム体２の端面から２０ｍｍのすき間を隔てた位置に第二のハニカム体２’の端面が位置するように、二つのハニカム体２、２’が固定されている。そして、外筒の内部の露出した表面の全面に形成された保護被膜上に触媒層が担持されている。
【００６４】
（実施例６）
実施例６のハニカム触媒は、外筒の内周面に保護被膜を形成しなかった以外は実施例１と同様に製造されたハニカム触媒である。実施例６のハニカム触媒の構成を図７に示した。
【００６５】
実施例６のハニカム触媒は、外筒１の開口部に第一のハニカム体２が、この第一のハニカム体２の端面から２０ｍｍのすき間を隔てた位置に第二のハニカム体２’の端面が位置するように、二つのハニカム体２、２’が固定されている。そして、外筒１の内部の露出した表面の全面に直接触媒層１２が担持されている。
【００６６】
（比較例）
比較例は、保護被膜の形成を行わなかったとともに、触媒層の担持をハニカム体のみとした以外は、実施例１と同様なハニカム触媒である。比較例のハニカム触媒の構成を図８に示した。
【００６７】
比較例のハニカム触媒は、外筒の開口部に第一のハニカム体２が、この第一のハニカム体２の端面から２０ｍｍのすき間を隔てた位置に第二のハニカム体２’の端面が位置するように、二つのハニカム体２、２’が固定されている。そして、二つのハニカム体２、２’の表面にのみ触媒層が形成されているとともに、外筒の内周面はＳＵＳ３０４が露出している。
【００６８】
（評価）
実施例および比較例のハニカム触媒の評価として、スクーターの実機に搭載して排気ガスの浄化を行い、それぞれのハニカム触媒の排気ガスの浄化性能を測定した。
【００６９】
まず、ハニカム触媒を４ストロークの排気量０．１２５Ｌ（１２５ｃｃ）のエンジンを搭載したスクーターに搭載した。その後、このスクーターのエンジンをＥＣ−４０（ＩＳＯ６４６０）モードで稼働させた。このときのＣＯ浄化率を測定した。測定されたＣＯ浄化率を図９に示した。
【００７０】
また、実施例および比較例のハニカム触媒に後述の耐久試験を施した後に、上記した測定方法と同様にＣＯ浄化率を測定した。測定されたＣＯ浄化率を図１０に示した。
【００７１】
なお、ハニカム触媒に施された耐久試験は、Ｎ2およびＨ2Ｏを一定量で導入しながら、ＣＯ、Ｏ2を交互に添加するリッチ−リーン雰囲気下で９００℃、２５Ｈｒの熱処理を施すことで行われた。この耐久試験は、管状型の電気炉を用いてなされた。
【００７２】
図９および１０より、実施例のハニカム触媒は、新品時および耐久試験後のＣＯ浄化性能が比較例より高いことがわかる。
【００７３】
実施例１〜６のハニカム触媒は、いずれも外筒の表面が露出することなく内周面にまで触媒層が形成されていることから、触媒層の担持量が比較例より多くなっている。この結果、実施例１〜６のハニカム触媒は、高い浄化性能を発揮した。
【００７４】
さらに、実施例１〜５のハニカム触媒は、耐久試験後のＣＯ浄化率の低下が抑えられていることがわかる。実施例１〜５のハニカム触媒は、いずれも耐酸化性を有する保護被膜上に触媒層が担持されているため、外筒に腐食が生じなくなっており、ハニカム触媒の排気ガス浄化性能を長期間維持できる。すなわち、実施例１〜５のハニカム触媒は、その寿命が長くなっている。
【００７５】
また、耐久試験後の比較例のハニカム触媒は、ハニカム体および外筒に腐食がみられた。ハニカム体の腐食は、ハニカム体の表面に担持された触媒層の剥離を引き起こし、ハニカム触媒の排気ガス浄化性能を低下させた。また、比較例のハニカム触媒は、ハニカム体のすき間のステンレスが露出した表面において特に激しい腐食がみられた。この腐食は、ハニカム触媒の寿命を縮めることとなる。
【００７６】
【発明の効果】
本発明の排気ガス浄化用装置は、外筒の内周面に触媒層が形成されていることから、触媒層の形成された表面積が増加している。すなわち、排気ガスの浄化性能が向上している。また、外筒の内周面に触媒層が形成されていることで、排気ガスが直接外筒と接触しなくなっており、排気ガスによる外筒の腐食が抑えられている。この結果、本発明の排気ガス浄化用装置は、高い排気ガス浄化性能を保持するとともに、腐食が抑えられることで寿命が長くなっている。
【図面の簡単な説明】
【図１】実施例１のハニカム触媒を示した図である。
【図２】実施例１のハニカム触媒の構成を示した図である。
【図３】実施例２のハニカム触媒の構成を示した図である。
【図４】実施例３のハニカム触媒の構成を示した図である。
【図５】実施例４のハニカム触媒の構成を示した図である。
【図６】実施例５のハニカム触媒の構成を示した図である。
【図７】実施例６のハニカム触媒の構成を示した図である。
【図８】比較例のハニカム触媒の構成を示した図である。
【図９】新品時のハニカム触媒のＣＯ浄化率の測定結果を示した図である。
【図１０】耐久試験後のハニカム触媒のＣＯ浄化率の測定結果を示した図である。
【符号の説明】
１…外筒          ２、２’…ハニカム体
１１…保護被膜    １２…触媒層
【図１】
2004197666.tif 000003
【図２】
2004197666.tif 000004
【図３】
2004197666.tif 000005
【図４】
2004197666.tif 000006
【図５】
2004197666.tif 000007
【図６】
2004197666.tif 000008
【図７】
2004197666.tif 000009
【図８】
2004197666.tif 000010
【図９】
2004197666.tif 000011
【図１０】
2004197666.tif 000012